【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
オレフィン（共）重合体を含む樹脂材料、及び
波長変換物質を含む太陽電池用封止膜であって、
波長変換材料が、下記式（Ｉ）：
【化１】
2014209626.tif 000001
［式中、Ｒは水素原子を表し、ｎは１である。］
で表されるユウロピウム錯体であり、
前記波長変換材料が、アクリル系樹脂からなる微粒子中に含有されており、
前記微粒子が、前記樹脂材料中に分散されており、
前記波長変換材料の含有量が、前記樹脂材料１００質量部に対して、０．０００５〜０．００１質量部であり、且つ
前記微粒子における前記波長変換材料の含有率が、０．１〜１質量％であり、
前記オレフィン（共）重合体は、エチレン−酢酸ビニル共重合体（ＥＶＡ）、エチレン−メタクリル酸メチル共重合体（ＥＭＭＡ）及びメタロセン触媒を用いて重合されたエチレン・α−オレフィン共重合体（ｍ−ＬＬＤＰＥ）からなる群から選択される少なくとも１種の重合体であり、
さらに、架橋剤、架橋助剤及びシランカップリング剤を含み、
前記架橋剤の含有量が、前記樹脂材料１００質量部に対して、０．２〜３質量部であり、
前記架橋助剤の含有量が、前記樹脂材料１００質量部に対して、０．１〜２．５質量部であり、
前記シランカップリング剤の含有量が、前記樹脂材料１００質量部に対して、０．１〜０．７質量部であることを特徴とする太陽電池用封止膜。
【請求項２】
前記架橋剤が、２，５−ジメチル−２，５−ジ（ｔｅｒｔ−ブチルパーオキシ）ヘキサン、又はｔｅｒｔ−ブチルパーオキシ−２−エチルヘキシルモノカーボネートである、請求項１に記載の太陽電池用封止膜。
【請求項３】
前記架橋助剤が、トリアリルイソシアヌレートである、請求項１又は２に記載の太陽電池用封止膜。
【請求項４】
前記シランカップリング剤が、γ−メタクリロキシプロピルトリメトキシシランである、請求項１〜３のいずれか１項に記載の太陽電池用封止膜。
【請求項５】
前記エチレン−酢酸ビニル共重合体の酢酸ビニル含有率が２０〜３５質量％である、請求項１〜４のいずれか１項に記載の太陽電池用封止膜。
【請求項６】
前記エチレン−メタクリル酸メチル共重合体のメタクリル酸メチルの含有率が２０〜３０質量％である、請求項１〜５のいずれか１項に記載の太陽電池用封止膜。
【請求項７】
前記アクリル系樹脂が、ポリ（メタ）アクリル酸メチルを主成分とする樹脂である請求項１〜６のいずれか１項に記載の太陽電池用封止膜。
【請求項８】
前記微粒子が、球状である請求項１〜７のいずれか１項に記載の太陽電池用封止膜。
【請求項９】
前記波長変換材料の励起波長に相当する３２５ｎｍの光線を、太陽電池用封止膜に照射したときに得られる蛍光発光スペクトルにおける波長５８０〜６４０ｎｍの発光ピーク面積を蛍光強度とし、
１０００Ｗ／ｃｍ２の照射強度を有する紫外線ランプから２３５ｍｍの距離に、前記太陽電池用封止膜を配置し、温度６３℃条件下で連続照射し、経時的に前記蛍光強度を測定したとき、前記太陽電池用封止膜の蛍光強度が、照射前の蛍光強度に対して３０％に低下するまでに要する時間が、１０時間以上である請求項１〜８のいずれか１項に記載の太陽電池用封止膜。
【請求項１０】
前記太陽電池用封止膜の架橋後の、波長４００〜１０００ｎｍの光線透過率が、９１．００〜９１．０８％である、請求項１〜９のいずれか１項に記載の太陽電池用封止膜。
【請求項１１】
前記太陽電池用封止膜の架橋後の、ＪＩＳ  Ｋ  ７１０５に従うヘイズが、０．２５〜１．５１である、請求項１〜１０のいずれか１項に記載の太陽電池用封止膜。
【請求項１２】
前記太陽電池用封止膜の架橋後において、前記太陽電池用封止膜に紫外線ランプを照射し、前記太陽電池用封止膜の３０ｍｍ×３０ｍｍ四方内の０．１ｍｍ以上の発光点の数が０個である、請求項１〜１１のいずれか１項に記載の太陽電池用封止膜。
【請求項１３】
前記太陽電池用封止膜の架橋したものに対して、８５℃８５％ＲＨ環境下に１００時間放置し、投入前後での請求項７に記載の蛍光強度の残存率が、７５〜９０％である、請求項１〜１２のいずれか１項に記載の太陽電池用封止膜。
【請求項１４】
請求項１〜１３のいずれか１項に記載の太陽電池用封止膜により太陽電池素子を封止してなることを特徴とする太陽電池。
【手続補正２】
【補正対象書類名】明細書
【補正対象項目名】００１１
【補正方法】変更
【補正の内容】
【００１１】
［式中、Ｒは、それぞれ独立して水素原子又は任意に置換されていても良い炭素原子数１〜２０の炭化水素基を表し、ｎは、１〜４の整数である。］で表されるユウロピウム錯体であり、前記波長変換材料が、アクリル系樹脂からなる微粒子中に含有されているか、又は当該微粒子に担持されており、且つ前記微粒子が、前記樹脂材料中に分散されていることを特徴とする太陽電池用封止膜によって達成される。
【手続補正３】
【補正対象書類名】明細書
【補正対象項目名】００１２
【補正方法】変更
【補正の内容】
【００１２】
数多くの波長変換材料が検討された結果、前記ユウロピウム錯体の波長変換材料は、太陽電池用封止膜中において紫外線による劣化が極めて生じ難いことが判った。従って、前記波長変換材料を用いることで、屋外で長期間使用した場合であっても、太陽電池の発電効率を向上する効果が低下し難い太陽電池用封止膜とすることができる。更に、前記波長変換材料が、アクリル系樹脂からなる微粒子中に含有されており、その微粒子が封止膜の樹脂材料中に分散されていることにより、前記波長変換材料が太陽電池用封止膜中に均一に分散し、発電効率を向上する効果を十分に発揮することができ、前記波長変換材料の凝集等による劣化を防止し、更に太陽電池の発電効率を向上する効果が低下し難い太陽電池用封止膜とすることができる。前記波長変換材料が、前記微粒子中に含有されていることによりオレフィン（共）重合体を含む太陽電池用封止膜中に生じる場合がある酸や水分の影響による前記波長変換材料の劣化をより防止することができ、より発電効率を向上する効果が低下し難い太陽電池用封止膜とすることができる。また、前記波長変換材料の含有量が、前記樹脂材料１００質量部に対して、０．０００５〜０．００１質量部であり、且つ前記微粒子における前記波長変換材料の含有率が、０．１〜１質量％であることにより、更に十分な発電効率を向上する効果が得られ、透明性に影響を与える場合が低い。
【手続補正４】
【補正対象書類名】明細書
【補正対象項目名】００１４
【補正方法】変更
【補正の内容】
【００１４】
（１）前記アクリル系樹脂が、ポリ（メタ）アクリル酸メチルを主成分とする樹脂である。屈折率がオレフィン（共）重合体と同等又はそれ以下であるため、封止膜の透明性に影響を与え難い。
（２）前記微粒子が、球状である。ハンドリング性、分散性に優れる。
（３）前記波長変換材料の励起波長に相当する３２５ｎｍの光線を、太陽電池用封止膜に照射したときに得られる蛍光発光スペクトルにおける波長５８０〜６４０ｎｍの発光ピーク面積を蛍光強度とし、１０００Ｗ／ｃｍ２の照射強度を有する紫外線ランプから２３５ｍｍの距離に、前記太陽電池用封止膜を配置し、温度６３℃条件下で連続照射し、経時的に前記蛍光強度を測定したとき、前記太陽電池用封止膜の蛍光強度が、照射前の蛍光強度に対して３０％に低下するまでに要する時間が、１０時間以上である。
【手続補正５】
【補正対象書類名】明細書
【補正対象項目名】００１６
【補正方法】変更
【補正の内容】
【００１６】
本発明の太陽電池封止膜は、発電効率を向上する効果を有する波長変換材料として特定のユウロピウム錯体が、封止膜を形成する樹脂材料中に分散されたアクリル系樹脂からなる微粒子中に含有されているので、紫外線等の影響により波長変換材料が劣化され難く、発電効率を向上する効果が長期間維持されている。従って、本発明の太陽電池は、高い発電効率が長期に亘り維持される太陽電池であるといえる。
【手続補正６】
【補正対象書類名】明細書
【補正対象項目名】００２０
【補正方法】変更
【補正の内容】
【００２０】
［式中、Ｒは水素原子を表し、ｎは１である。］で表されるユウロピウム錯体を含む。そして、このユウロピウム錯体が樹脂材料中に分散されたアクリル系樹脂からなる微粒子中に含有されている。
【手続補正７】
【補正対象書類名】明細書
【補正対象項目名】００２１
【補正方法】削除
【補正の内容】
【手続補正８】
【補正対象書類名】明細書
【補正対象項目名】００２４
【補正方法】変更
【補正の内容】
【００２４】
なお、３６０ｎｍ付近に吸収ピークを有する他の波長変換材料と比較して、式（Ｉ）のユウロピウム錯体は３３０ｎｍ付近に吸収ピークを有する。そのため、発電への寄与率がより低い波長の紫外線を可視光に変換可能であり、発電効率の向上により有効な効果を発揮する。また、太陽電池の裏面側保護部材や、製造時に太陽電池セルを所望の位置に配置するためのセル止めテープに使用されることが多いポリエステル（特にＰＥＴ）材料は３３０ｎｍの紫外線により特に劣化する傾向にあるため、式（Ｉ）のユウロピウム錯体を使用すれば、裏面側保護部材やセル止め用テープの劣化や黄変を軽減することができる。
そして、本発明においては、式（Ｉ）のユウロピウム錯体が、更にアクリル系樹脂からなる微粒子に含有されていることにより、波長変換材料が太陽電池用封止膜中に均一に分散されている。
【手続補正９】
【補正対象書類名】明細書
【補正対象項目名】００２６
【補正方法】変更
【補正の内容】
【００２６】
式（Ｉ）のユウロピウム錯体は、太陽電池用封止膜の樹脂材料１００質量部に対して０．０００５〜０．００１質量部の範囲内で配合される。通常、０．０００００１質量部を下回ると、十分な波長変換効果が得られない恐れがあり、更に０．００００１質量部以上配合することが好ましく、特に０．０００１質量部以上配合することが好ましい。一方、１質量部を上回ると、太陽光を発電素子に十分に入射させるために必要な透明性を確保し難くなる恐れがあり、またコスト的にも不利になる傾向があり、更に０．１質量部以下配合することが好ましく、特に０．０１質量部以下配合することが好ましい。
【手続補正１０】
【補正対象書類名】明細書
【補正対象項目名】００９１
【補正方法】変更
【補正の内容】
【００９１】
【表１】
2014209626.tif 000002
【手続補正１１】
【補正対象書類名】明細書
【補正対象項目名】００９２
【補正方法】変更
【補正の内容】
【００９２】
【表２】
2014209626.tif 000003
【手続補正１２】
【補正対象書類名】明細書
【補正対象項目名】００９３
【補正方法】変更
【補正の内容】
【００９３】
【表３】
2014209626.tif 000004
【手続補正１３】
【補正対象書類名】明細書
【補正対象項目名】００９４
【補正方法】変更
【補正の内容】
【００９４】
【表４】
2014209626.tif 000005